(57)【特許請求の範囲】
【請求項１】
ＭＦＲ（２３０℃、荷重２１．１８Ｎで測定）が０．１〜５０ｇ／１０分である、プロピレン単独重合体及び／又はプロピレン含量９０重量％以上のプロピレン−α−オレフィンランダム共重合体からなるプロピレン重合体１００重量部に対して、平均粒子径５〜２０ｎｍのカーボンブラックおよび結晶造核剤をそれぞれ０．００００５〜０．０００５重量部および０．０１〜１重量部添加してなるプロピレン重合体組成物から得られるプロピレン重合体シートを熱成形してなる、ＨＡＺＥが８％以下、ＬＳＩ（Ｌｉｇｈｔ    Ｓｃａｔｔｅｒｉｎｇ    Ｉｎｄｅｘ）が８以下である熱成形品。
【請求項２】
プロピレン重合体シートがＴ型ダイスより溶融押出したシートの少なくとも片面を金属ベルトで押さえて冷却固化されることを特徴とする請求項１に記載の熱成形品。
【請求項３】
プロピレン重合体シートの厚みが０．１０〜１．５ｍｍである請求項１または２に記載の熱成形品。
【請求項４】
プロピレン重合体シートを熱成形する際、圧空圧力が２ｋｇ／ｃｍ２以上の真空圧空成形機を用いたことを特徴とする請求項１〜３のいずれかに記載の熱成形品。
【請求項５】
プロピレン重合体シートが多層成形機で得られる２層以上の積層シートであることを特徴とする請求項１〜４のいずれかに記載の熱成形品。
【発明の詳細な説明】
【０００１】
【発明の属する技術分野】
本発明は、プロピレン重合体シートを熱成形してなる、透明性、透視性に優れた熱成形品に関する。
【０００２】
【従来の技術】
プロピレン重合体は、耐熱性、剛性、衝撃及び衛生性に優れた材料として、押出シート成形され、熱成形によって各種包装の容器や蓋（熱成形品）に使用されている。
一方、上記熱成形品としては、ポリスチレン樹脂、ポリ塩化ビニル樹脂等も使用されているが、プロピレン重合体は結晶性樹脂のためにこれらの非晶性樹脂に比較して透明性が劣ると言う問題がある。
プロピレン重合体の透明性を改良する方法として、プロピレン−α−オレフィン共重合体を用いる方法、或いは、さらに結晶造核剤を添加した方法を用いることもできるが、これらの方法でシートの透明性、透視性をある程度向上させることが出来るものの、このシートを用いて真空成形や真空圧空成形等の熱成形で成形品を成形した場合、透明性や特に透視性が損なわれることが現状の問題となっている。
【０００３】
【発明が解決しようとする課題】
本発明の目的は、上記問題を解決した真空成形や真空圧空成形等の熱成形においても、透明性、透視性の損なわれないプロピレン重合体シートからの熱成形品を提供することにある。
【０００４】
【課題を解決するための手段】
本発明者らは、かかる現状に鑑み鋭意検討の結果、特定のプロピレン重合体を用いたシート及び成形方法を使用することによって、熱成形された製品の透明性、透視性に優れることを見いだし、本発明に至ったものである。
すなわち、本発明は、ＭＦＲ（２３０℃、荷重２１．１８Ｎで測定）が０．１〜５０ｇ／１０分である、プロピレン単独重合体及び／又はプロピレン含量９０重量％以上のプロピレン−α−オレフィンランダム共重合体からなるプロピレン重合体１００重量部に対して、平均粒子径５〜２０ｎｍのカーボンブラックおよび結晶造核剤をそれぞれ０．００００５〜０．０００５重量部および０．０１〜１重量部添加してなるプロピレン重合体組成物から得られるプロピレン重合体シートを熱成形してなる、ＨＡＺＥが８％以下、ＬＳＩ（Ｌｉｇｈｔ    Ｓｃａｔｔｅｒｉｎｇ    Ｉｎｄｅｘ）が８以下である熱成形品である。
【０００５】
【発明の実施の形態】
本発明は、特定のプロピレン重合体からのシートを熱成形することにより得られる透明性、透視性の優れたポリプロピレン熱成形品である。以下に、シート組成、熱成形、熱成形品について詳細に説明する。
【０００６】
１．プロピレン重合体シート
（１）プロピレン重合体
本発明で用いられるプロピレン重合体は、プロピレン単独重合体及び／又はプロピレン含量が９０重量％以上、好ましくは９５重量％以上、さらに好ましくは９６重量％以上のプロピレンと、エチレン、ブテン−１、ペンテン−１、ヘキセン−１、４−メチル−ペンテン−１等のα−オレフィンとのランダム共重合体である。中でもプロピレンとエチレン及び／又はブテン−１とのランダム共重合体およびこれらのブレンド物が好ましい。
【０００７】
上記プロピレン重合体は、ＪＩＳ−Ｋ７２１０（２３０℃、２．１６ｋｇ荷重）に準拠して測定されたＭＦＲが０．１〜５０ｇ／１０分、好ましくは０．２〜２０ｇ／１０分、さらに好ましくは０．３〜１０ｇ／１０分である。ＭＦＲが上記範囲を超えると、溶融張力が不足してシートの押出成形性が不良となり、ＭＦＲが上記範囲未満では、シート成形時に流動不良となって厚み変動を起こしやすくなる。
【０００８】
（２）配合物
本発明で用いるプロピレン重合体には、熱成形品の透視性をさらに優れたものにするために、カーボンブラック、結晶造核剤等の配合物を添加することができる。
（ｉ）カーボンブラック
本発明のプロピレン重合体に添加できるカーボンブラックは、従来公知のものを使用することができ、例えば、チャンネルブラック、ファーネスブラック、サーマルブラック、アセチレンブラック等を挙げることができる。
また、カーボンブラックの粒子径としては、電子顕微鏡で測定された一次粒子の平均粒子径が３０ｎｍ以下、好ましくは２５ｎｍ以下、さらに好ましくは５〜２０ｎｍのものである。平均粒子径が上記範囲を上回ると、透明性及び透視性の改良効果がない。
上記カーボンブラックの配合量は、プロピレン重合体１００重量部に対して、０〜０．００２重量部、好ましくは０〜０．００１重量部、さらに好ましくは０．００００５〜０．０００５重量部である。カーボンブラックの添加量が上記範囲を上回ると、黒色が強くなって透明性が損なわれる傾向にある。
【０００９】
（ｉｉ）結晶造核剤
本発明のプロピレン重合体に添加できる結晶造核剤としては、芳香族カルボン酸金属塩、芳香族リン酸金属塩、ソルビトール系誘導体、ロジンの金属塩等が挙げられる。これらの核剤の中ではｐ−ｔ−ブチル安息香酸アルミニウム、リン酸２，２’−メチレンビス（４，６−ジ−ｔ−ブチルフェニル）ナトリウム、リン酸２，２’−メチレンビス（４，６−ジ−ｔ−ブチルフェニル）アルミニウム、ｐ−メチル−ベンジリデンソルビトール、ｐ−エチル−ベンジリデンソルビトール、ロジンのナトリウム塩等が好適である。
結晶造核剤の配合量は、プロピレン重合体１００重量部に対して、０．０１〜１重量部、好ましくは０．０３〜０．８重量部、特に好ましくは０．０５〜０．６重量部である。該造核剤の配合量が上記範囲未満では、透明性が不足して本発明の効果が奏されず、一方、配合量が上記範囲を超えると、さらなる透明性の向上が期待できず、単にコストアップとなり好ましくない。
【００１０】
（ｉｉｉ）他の付加的成分
本発明においては、さらに他の付加的成分を本発明の効果を著しく損なわない範囲で配合することができる。この付加的成分としては、通常のポリオレフィン用に使用される酸化防止剤、光安定剤、紫外線吸収剤、滑剤、帯電防止剤、防曇剤、中和剤、金属不活性剤、着色剤、分散剤、過酸化物、充填剤、蛍光増白剤及び本発明に使用する以外の樹脂、エラストマー等がある。
【００１１】
（３）プロピレン重合体シートの製造
本発明のプロピレン重合体シートの製造方法としては、通常に使用されるＴダイ法の押出成形機が利用できる。
より具体的な例をＴダイ成形機で説明すると、押出機に本発明で用いるプロピレン重合体を投入し、１９０〜２６０℃の温度で加熱溶融混練後、Ｔダイのダイリップより膜状に押出し、エアーナイフ法、エアーチャンバー法、ポリシングロール法、スイングロール法、ベルトキャスト法、水冷法等で溶融膜シートを狭圧冷却して、引取機で引き取り、シートを製出する。
この様なシートの引き取り方法としては、表面光沢、透明性の観点から、片面あるいは両面を金属ベルトで押さえて狭圧冷却固化するベルトキャスト法が最も好ましい。さらに金属ベルトは、３０℃以下の冷媒で冷却されていることが好ましい。冷媒としては、冷却ロール、冷却空気、水が挙げられる。
【００１２】
上記の方法によって得られる本発明の熱成形品に使用できるシートは、全厚みが０．１０〜１．５ｍｍ、好ましくは０．１５〜１．２ｍｍ、特に好ましくは０．２〜１．０ｍｍである。
シートの厚みがこの範囲を上回ると、透明性が不足し、上記範囲を下回ると、熱成形された製品の剛性が不足するので好ましくない。
【００１３】
また、プロピレン重合体シートは、単層のみでなく多層のシートであっても良く、単層の押出成形機の他に２種以上の多層押出成形機を使用することにより製造できる。多層シートの層構成としては、例えば、プロピレン重合体シート／プロピレン重合体シートの２層シート、プロピレン重合体シート／プロピレン重合体シート／プロピレン重合体シートの３層シート、プロピレン重合体シート／他樹脂シート層の２層シート等がある。上記に述べた必須層以外の層を含んだ多層樹脂シートとしては、本発明のプロピレン重合体や本発明以外のオレフィン系重合体、再生樹脂、ガスバリアー性樹脂、接着性樹脂等のシートがあるが、少なくとも１層のプロピレン重合体シートが必要であり、プロピレン重合体シートの少なくとも１層にカーボンブラックが添加された層を用いることが好ましい。
【００１４】
更に、本発明の熱成形品は、シートの段階でシート表面に帯電防止剤、防曇剤、滑剤などを塗布することもできる。
ここで、防曇剤としては、蔗糖脂肪酸エステルやポリグリセリン脂肪酸エステルが使用でき、滑剤としては、シリコンオイルやアミド系滑剤などが使用できる。
【００１５】
２．熱成形品
（１）熱成形法
本発明の熱成形品は、上記のプロピレン重合体シートを熱成形して得られる。熱成形方法は、通常の差圧を利用した真空圧空成形機を使用できる。
具体的には、プロピレン重合体シートを２５０〜４５０℃に設定したセラミック等の間接ヒーターで加熱し、２ｋｇ／ｃｍ２以上、好ましくは２．５ｋｇ／ｃｍ２以上、さらに好ましくは２．８ｋｇ／ｃｍ２以上の圧空圧力で賦形する。
圧空圧力が上記範囲を下回ると、成形品の形が完全に仕上がらず、いたずらに温度を上げると透明性が損なわれる。
さらに本発明では、真空圧空成形時にプラグアシストを利用することも可能である。
【００１６】
（２）熱成形品
上記のプロピレン重合体シートから得られた本発明の熱成形品は、透明性、透視性が優れ、次のＨＡＺＥ、ＬＳＩを有し、各種包装の容器や蓋に使用することができる。
本発明の熱成形品は、ＪＩＳ−Ｋ−７１０５で測定されたＨＡＺＥが１０％以下、好ましくは８％以下、さらに好ましくは７％以下である。ＨＡＺＥが上記範囲を上回ると透明性及び透視性が損なわれる。
また、（株）東洋精機製作所製のＬＳＩテスターで測定されたＬＳＩ（Ｌｉｇｈｔ  Ｓｃａｔｔｅｒｉｎｇ  Ｉｎｄｅｘ）は、１２以下、好ましくは１０以下、さらに好ましくは８以下である。ＬＳＩが上記範囲を上回ると透明性及び透視性が損なわれる。
ここで、ＬＳＩとは、狭角光学系での拡散透過光量を測定する透視性を表すインデックスであり、フィルムの分野では広く使用されている。
【００１７】
【実施例】
以下、実施例により本発明を具体的に説明する。なお、試験法は以下の通りである。
（１）ＨＡＺＥ：ＪＩＳ−Ｋ６７５８に準拠して測定した。
（２）ＬＳＩ：（株）東洋精機製のＬＳＩテスター（Ｎｏ．２０７）で測定した。
（３）透視性：成形品を目視にて、次の基準で評価した。
◎：非常に良く透視できる。
○：かなり透視できる。
△：透視性不足。
【００１８】
実施例１
ＭＦＲが１．９ｇ／１０分、エチレン含量が２重量％のプロピレン−エチレンランダム共重合体１００重量部に対して、酸化防止剤としてテトラキス［メチレン−３−（３’，５’−ジ−ｔ−プチル−４’−ヒドロキシフェニル）プロピオネート］メタン０．１重量部、トリス（２，４−ジ−ｔ−ブチルフェニル）フォスファイト０．１重量部、中和剤としてステアリン酸カルシウム０．１重量部、結晶造核剤としてソルビトール系誘導体（新日本理化株式会社製  ゲルオールＤＨ）０．２重量部、平均粒子径が１６ｎｍのカーボンブラックを０．０００２重量部添加して、２５０℃のスクリュー押出機にて混合し、プロピレン重合体組成物とした。
【００１９】
このプロピレン重合体組成物を２４０℃に加熱した幅１３５０ｍｍのＴ型ダイスによりシート状に押し出し、１７℃の冷却水が内部で吹き付けられている金属ベルトで挟み冷却固化させて引き取り、シートを得た。得られたシートの厚みは０．３５ｍｍであった。
このシートを引き取る途中でシートの裏面に１．５ＫＶでコロナ放電処理をかけた後、表面にシリコンオイルを塗布し、さらに裏面に蔗糖脂肪酸エステルを塗布し、巻き取り機でシートの裏面が内側になるように巻き取った。
このシートについて、巾方向の中央部のＨＡＺＥ、ＬＳＩ、透視性を測定した（成形後、常温で２４時間養生）。
【００２０】
又、このシートを、株式会社浅野研究所製の間接加熱式圧空成形機（名称：コスミック成形機）を使用して３００℃のセラミックヒーターで上下より加熱し、圧空圧力４ｋｇ／ｃｍ２の条件で、縦１３ｃｍ、横１８ｃｍ、深さ１ｃｍの蓋型成形品を熱成形した。
この成形品について、中央部のＨＡＺＥ、ＬＳＩ、透視性を測定した（成形後、常温で２４時間養生）。結果を表１に示す。
【００２１】
実施例２、参考例
カーボンブラックの配合量を変えた以外は実施例１と同様にして成形品を製造し評価した。結果を表１に示す。
【００２２】
比較例１
成形品の圧空圧力を変えた以外は、実施例３と同様にして成形品を製造し評価した。結果を表１に示す。
【００２３】
比較例２
カーボンブラックの平均粒子径を８４ｎｍのものを使用した以外は、実施例１と同様にして成形品を製造し評価した。結果を表１に示す。
【００２４】
比較例３
シート製造時の冷却固化方式を２本の径３００ｍｍの金属ロールで挟み込む方式とした以外は、実施例３と同様にして成形品を製造し評価した。結果を表１に示す。
【００２５】
【表１】
0004538123.tif 000002
【００２６】
【発明の効果】
本発明のプロピレン重合体シートの熱成形による熱成形品は、ＨＡＺＥが１０％以下及びＬＳＩが１２以下で、透明性、透視性に優れている。特に、シートの成形においてベルトキャスト法を用い、熱成形において特定圧空圧力による真空圧空成形を用いることにより、より優れた透明性、透視性を有する成形品が得られる。